(57)【特許請求の範囲】
【請求項１】
水性インクを用いて記録画像を形成するインクジェット記録用シートにおいて、記録用シート中に一般式（１）で表わされる化合物およびその塩から選ばれる少なくとも一種を含有せしめたことを特徴とするインクジェット記録用シート。
【化１】
0004491987.tif 000007
［式中、Ｒ１、Ｒ２はそれぞれ、水素原子またはＣ１〜Ｃ４のアルキル基を、Ｒ３〜Ｒ６はそれぞれ水素原子、Ｃ１〜Ｃ４のアルキル基、Ｃ１〜Ｃ４のアルキルカルボニル基またはベンゾイル基を、ｎは１または２を示す。〕
【請求項２】
一般式（２）で表されるジアリルアミン系化合物のホモポリマーおよび一般式（２）と共重合可能なエチレン性不飽和化合物とのコポリマーから選ばれる少なくとも一種を含有せしめたことを特徴とする請求項１記載のインクジェット記録用シート。
【化２】
0004491987.tif 000008
〔式中、Ｒ７、Ｒ８はそれぞれ水素原子またはメチル基を、HXは酸を表す。〕
【請求項３】
一般式（１）で表わされる化合物が３，３'−ジチオビス（２−アミノプロピオン酸）である請求項１記載のインクジェット記録用シート。
【請求項４】
インクジェット記録用シート上にキャスト処理した光沢層を設けた請求項１〜３記載のインクジェット記録用シート。
【請求項５】
インクジェット記録用シートがキャスト処理したインク受容層を有する請求項１〜３記載のインクジェット記録用シート。
【請求項６】
水性インクに用いられるシアン染料がフタロシアニン系染料である請求項１〜５記載のインクジェット記録用シート。
【発明の詳細な説明】
【０００１】
【発明の属する技術分野】
本発明は、水性インクを用いて記録画像を形成するインクジェット記録用シートに関するものであり、特に、インクジェット記録用シート上にフルカラーで印字された画像の印字濃度が高く、インクの吸収性に優れるという特徴を維持しつつ、従来のインクジェット記録用シートの欠点であった長期保存での変色のないインクジェット記録用シートに関するものである。
【０００２】
【従来の技術】
水性インクを微細なノズルから記録体に噴出して画像を形成させるインクジェット記録方式は、記録時の騒音が少なく、カラー化が容易であること、高速記録が可能であること、また、他の印刷装置より安価であること等の理由から端末用プリンタ、ファクシミリ、プロッタ、あるいは帳票印刷などで広く利用されている。
一方、プリンタの急速な普及や高精細・高速化、さらにはデジタルカメラの登場により、記録体側にも高度な特性が要望されるようになった。すなわち、吸収性、記録濃度、耐水性、および保存性に優れた、銀塩方式の写真に匹敵する画質と保存性を兼ね備えた記録体の実現が強く求められている。
【０００３】
このような要求に答えるため、支持体上に顔料および接着剤を主体とするインク受容層を設けたシートに関する提案が多数なされてきた。例えば、非晶質シリカおよび高分子バインダーからなる塗布層（特開昭５５−５１５８３号公報、同５７−１５７７８６号公報、同６２−１５８０８４号公報）、ゼオライト等のインク吸着顔料を有する塗布層（特開昭５６−１４４１７２号公報）、微粉ケイ酸および水溶性樹脂からなる塗布層（特開昭５６−１４８５８３号公報）、多孔質のカチオン性アルミナ水和物を有する塗布層（特開昭６０−２３２９９０号公報）等を支持体上に設ける方法が提案されている。
【０００４】
また、印字の耐水性改善の観点から、カチオン性ポリマー（特開昭５６−８４９９２号公報、同６０−４９９９０号公報、同６１−１２５８７８号公報）、塩基性ラテックス（特開昭５７−３６６９２号公報）等をインク受容層に含有させる方法が提案されている。
【０００５】
さらに、印字の保存性改善の観点から、リンタングステン酸、リンモリブデン酸、塩化第二クロム等の金属酸化物、金属塩化物またはタンニン酸のうちの少なくとも一つを添加する方法（特開昭５７−８７９８７号公報）、ヒンダードフェノール類等の酸化防止剤を添加する方法（特開昭５７−７４１９２号公報）、ヒンダードアミン類を添加する方法（特開昭６１−１４６５９１号公報）、ベンゾフェノン系、ベンゾトリアゾール系やフェニルサリチル酸系等の紫外線吸収剤を添加する方法（特開昭５７−７４１９３号公報、同５７−８７９８８号公報、同６３−２２２８８５号公報）、チオ尿素系化合物を添加する方法（特開昭６１−１６３８８６号公報）、２−メルカプトベンゾチアゾール、２−メルカプトベンズイミダゾール等の特定のメルカプト化合物を添加する方法（特開昭６１−１７７２７９）、ジチオカルバミン酸塩、チウラム塩、チオシアン酸エステルまたはチオシアン酸塩を添加する方法（特開平７−３１４８８２号公報）等が提案されている。
【０００６】
しかしながら、これらの技術を用いて形成されるフルカラーインクジェット記録画像は長期保存中での変色、とりわけシアンインク用染料としてフタロシアニン系染料を用いた場合、その褪色に伴う変色に対してはまだまだ不十分であった。
【０００７】
【発明が解決しようとする課題】
本発明の目的は、インクジェット記録用シート上にフルカラーで印字された場合に、従来のインクジェット記録用シートの欠点であった長期保存での変色、とりわけシアンインク用染料としてフタロシアニン系染料を用いた場合、その褪色に伴う変色を著しく減少させたインクジェット記録用シートに関するものである。
【０００８】
【課題を解決するための手段】
本発明は、水性インクを用いて記録画像を形成するインクジェット記録用シートにおいて、記録用シート中に一般式（１）で表わされる化合物およびその塩から選ばれる少なくとも一種を含有せしめたことを特徴とするインクジェット記録用シートである。
【化３】
0004491987.tif 000002
〔式中、Ｒ１、Ｒ２はそれぞれ、水素原子またはＣ１〜Ｃ４のアルキル基を、Ｒ３〜Ｒ６はそれぞれ水素原子、Ｃ１〜Ｃ４のアルキル基、Ｃ１〜Ｃ４のアルキルカルボニル基またはベンゾイル基を、ｎは１または２を示す。〕
本発明は、一般式（１）で表される化合物と、さらに、一般式（２）で表されるジアリルアミン系化合物のホモポリマーおよび一般式（２）と共重合可能なエチレン性不飽和化合物とのコポリマーから選ばれる少なくとも一種を含有せしめたことを特徴とするインクジェット記録用シートに係る。
【化４】
0004491987.tif 000003
〔式中、Ｒ７、Ｒ８はそれぞれ水素原子またはメチル基を、HXは酸を表す。〕
本発明は、一般式（１）で表わされる化合物が３，３'−ジチオビス（２−アミノプロピオン酸）であるインクジェット記録用シートに係る。
本発明は、インクジェット記録用シート上にキャスト処理した光沢層を設けたインクジェット記録用シートに係る。
本発明は、インクジェット記録用シートがキャスト処理したインク受容層を有するインクジェット記録用シートに係る。
本発明は、水性インクに用いられるシアン染料がフタロシアニン系染料であるインクジェット記録用シートに係る。
【０００９】
【発明の実施の形態】
本発明者らは、水性インクを用いて記録画像を形成するインクジェット記録用シートにおいて、記録用シート中に一般式（１）で表わされる化合物およびその塩から選ばれる少なくとも一種を含有させることにより、インクジェット記録用シート上にフルカラーで印字された場合に、従来のインクジェット記録用シートの欠点であった長期保存中での変色、とりわけシアンインク用染料としてフタロシアニン系染料を用いた場合、その褪色に伴う変色を著しく減少させたインクジェット記録用シートが得られることを見出し本発明を完成するに至った。
【化５】
0004491987.tif 000004
〔式中、Ｒ１、Ｒ２はそれぞれ、水素原子またはＣ１〜Ｃ４のアルキル基を、Ｒ３〜Ｒ６はそれぞれ水素原子、Ｃ１〜Ｃ４のアルキル基、Ｃ１〜Ｃ４のアルキルカルボニル基またはベンゾイル基を、ｎは１または２を示す。〕
【００１０】
一般式（１）で表わされる化合物の具体例としては、３，３'−ジチオビス（２−アミノプロピオン酸）、３，３'−チオビス（２−アミノプロピオン酸）、３，３'−ジチオビス（２−アミノプロピオン酸メチル）、３，３'−チオビス（２−アミノプロピオン酸メチル）、３，３'−ジチオビス（２−アミノプロピオン酸エチル）、３，３'−チオビス（２−アミノプロピオン酸エチル）、３，３'−ジチオビス（２−アミノプロピオン酸イソプロピル）、３，３'−ジチオビス（２−アミノプロピオン酸ｎ−ブチル）、３，３'−ジチオビス（２−N−アセチルアミノプロピオン酸）、３，３'−チオビス（２−N−アセチルアミノプロピオン酸）、３，３'−ジチオビス（２−N−アセチルアミノプロピオン酸メチル）、３，３'−チオビス（２−N−アセチルアミノプロピオン酸メチル）、３，３'−ジチオビス（２−N−ベンゾイルアミノプロピオン酸メチル）、３，３'−チオビス（２−N−ベンゾイルアミノプロピオン酸メチル）等が挙げられる。
【００１１】
これらの化合物のうちでも、３，３'−ジチオビス（２−アミノプロピオン酸）はとりわけ変色防止効果が高く、かつ安全性も高いため、特に好ましく用いられる。
【００１２】
本発明においては、さらに、一般式（２）で表されるジアリルアミン系化合物のホモポリマーおよび一般式（２）と共重合可能なエチレン性不飽和化合物とのコポリマーから選ばれる少なくとも一種を含有せしめることにより、変色防止に対して、高い相乗効果が認められる。
【化６】
0004491987.tif 000005
〔式中、Ｒ７、Ｒ８はそれぞれ水素原子またはメチル基を、HXは酸を表す。〕
【００１３】
一般式（２）のＨＸで表される酸は、無機酸、有機酸のいずれでもよく、無機酸としては、塩酸、硫酸、硝酸、リン酸、ピロリン酸、メタリン酸等が、有機酸としては、ギ酸、酢酸、プロピオン酸、メタンスルホン酸、ｐ−トルエンスルホン酸等が挙げられる。これらの酸のうちでも、塩酸、硫酸は特に変色防止に効果的であり、好んで用いられる。
【００１４】
一般式（２）で表されるジアリルアミン系化合物のホモポリマーおよびコポリマーとしては、例えば、ポリジアリルアミン塩酸塩、ポリジアリルアミン硫酸塩、ジアリルアミン塩酸塩・アクリルアミド共重合物、ジアリルアミン硫酸塩・アクリルアミド共重合物等が挙げられ、これらを用いることにより、耐水性が向上するだけでなく、変色防止に相乗効果がある。
【００１５】
フルカラーインクジェット記録画像が長期保存中で変色、とりわけシアンインク用染料としてフタロシアニン系染料を用いた場合、その褪色に伴う変色が著しい要因は、フタロシアニン骨格を有するシアン染料が、空気中のガス、とりわけオゾンのような酸化力の強いガスにより容易に、かつ選択的に酸化されるためと考えられる。
【００１６】
今回、見出した一般式（１）で表わされる化合物が、とりわけ変色防止に効果的であった理由は明らかではないが、一般式（１）で表わされる化合物自体がオゾンのような酸化力の強いガスにより酸化されやすいため、シアン染料が酸化される前に酸化され、結果的にシアン染料の酸化を防止するものと考えられる。
【００１７】
また、一般式（１）で表わされる化合物が酸化されて生じる化合物は無色のため、地肌が黄変する等の問題点を生じないことも大きな特徴である。
【００１８】
前記一般式（１）で表わされる化合物のインクジェット記録用シート中の含有量としては、０．１〜４ｇ／ｍ２程度、好ましくは０．２〜２ｇ／ｍ２程度である。因みに、０．１ｇ／ｍ２より少ないと保存性改善効果が不十分となり、また４ｇ／ｍ２より多いと画質の低下を招くため好ましくない。
【００１９】
一般式（２）で表される化合物のホモポリマーおよびコポリマーを併用する際、その含有量は、一般に顔料１００重量部に対して１〜１００重量部、 好ましくは5〜５０重量部の範囲で調節される。配合量が少ないと印字耐水性、印字濃度等の向上効果が得られにくく、多いと逆に印字濃度が低下したり、画像のにじみが発生しやすい。
【００２０】
前記一般式（１）で表わされる化合物を含むインクジェット記録用シートの作成方法としては、例えば抄紙工程中でサイズプレス等によって特定の化合物を含む塗液を原紙に塗布または含浸させる方法、インク吸収性顔料、接着剤、特定の化合物を混合して得たインク受容層用塗液を、紙（酸性紙、中性紙）、合成紙、プラスチックフィルム、不織布等の支持体に塗工機を用いて塗布乾燥してインク受容層を形成する方法、顔料、接着剤、さらには特定のポリマーからなるインク受容層上に特定の化合物を含む塗液を塗布する方法等が挙げられる。
【００２１】
なかでも、インク受容層中に前記特定の化合物を含有させる方法は、画像の変色防止により効果的であるため好ましい。
【００２２】
前記一般式（１）で表わされる化合物は、水を分散媒体とし、ボールミル、アトライター、サンドミル、コロイドミル等の撹拌・粉砕機により微粉砕した後用いる。
【００２３】
インクジェット記録用紙の支持体としては、紙（酸性紙、中性紙）、合成紙、プラスチックフィルム、不織布あるいはプラスチックフィルムをコート紙や上質紙等と接着剤を介して貼合せたもの、または紙にプラスチックをラミネートしたもの等が使用される。かかるプラスチックフィルムとしては、例えば、ポリエステル、ポリプロピレン、ナイロン等のフィルムが挙げられる。
【００２４】
インク受理層中に含有せしめる顔料としては、例えばゼオライト、軽質炭酸カルシウム、重質炭酸カルシウム、炭酸マグネシウム、カオリン、タルク、硫酸カルシウム、硫酸バリウム、酸化チタン、酸化亜鉛、硫化亜鉛、炭酸亜鉛、サチンホワイト、ケイ酸アルミニウム、ケイソウ土、ケイ酸カルシウム、ケイ酸マグネシウム、非晶質シリカ、水酸化アルミニウム、アルミナ、アルミナ水和物、アルミノシリケート、リトポン、尿素−ホルマリン樹脂フィラー等が挙げられる。これらは単独または二種以上を混合して用いられる。
【００２５】
これらのなかでも、非晶質シリカ、アルミナおよびアルミナ水和物は、インク吸収性に優れているため、好ましく用いられる。
【００２６】
インク受容層中の顔料の使用量としては、インク受容層の固形分に対して２０〜９０重量％程度、好ましくは３０〜８０重量％程度である。なお、９０重量％を越えるとインク受容層の塗膜強度が低下し、また２０重量％未満になるとインクの吸収性が低下し、記録後のインク乾燥性が不充分となり画質が低下する恐れがある。
【００２７】
本発明において、さらにカチオン性ポリマーとして、水に溶解あるいは乳化したときに解離してカチオン性を呈するポリマーを併用することも可能である。このようなカチオン性ポリマーとしては、例えば、ポリジアリルジメチルアンモニウムクロライド、ジアリルジメチルアンモニウムクロライド・アクリルアミド共重合物、ジアリルジメチルアンモニウムクロライド・二酸化イオウ共重合物、ポリアリルアミン塩酸塩、Ｎ−ビニルアクリルアミジン塩酸塩・アクリルアミド共重合体、ジアルキルアミン・エピクロロヒドリン付加重合物、ポリアミドポリアミンエピクロロヒドリン重合物、ジシアンジアミド・ホルマリン重縮合物、ポリエチレンポリアミン・ジシアンジアミド重縮合物、ポリエチレンイミン塩酸塩、ポリ（メタ）アクリロイルオキシアルキルジアルキルアミン塩酸塩、（メタ）アクリロイルオキシアルキルジアルキルアミン塩酸塩・アクリルアミド共重合体、ポリ（メタ）アクリロイルオキシアルキルトリアルキルアンモニウムクロライド、（メタ）アクリロイルオキシアルキルトリアルキルアンモニウムクロライド・アクリルアミド共重合体、ポリ（メタ）アクリルアミドアルキルジアルキルアミン塩酸塩、（メタ）アクリルアミドアルキルジアルキルアミン塩酸塩・アクリルアミド共重合体、ポリ（メタ）アクリルアミドアルキルトリアルキルアンモニウムクロライド、（メタ）アクリルアミドアルキルトリアルキルアンモニウムクロライド・アクリルアミド共重合体等が挙げられる。
【００２８】
インク受容層には、接着剤として、例えば酸化澱粉、エーテル化澱粉等の澱粉誘導体、カルボキシメチルセルロース、ヒドロキシエチルセルロース等のセルロース誘導体、カゼイン、ゼラチン、大豆タンパク、完全（部分）ケン化ポリビニルアルコール、ケイ素変性ポリビニルアルコール、アセトアセチル基変性ポリビニルアルコール、スチレン−無水マレイン酸共重合体の塩、スチレン−ブタジエン系ラテックス、アクリル系ラテックス、ポリエステルポリウレタン系ラテックス、酢酸ビニル系ラテックス等の水性接着剤、或いはポリメチルメタクリレート、ポリウレタン樹脂、不飽和ポリエステル樹脂、塩化ビニル−酢酸ビニルコポリマー、ポリビニルブチラール、アルキッド樹脂等の有機溶剤可溶性樹脂が、単独あるいは複数を混合して用いられる。
これらの接着剤は、一般に顔料１００重量部に対して１〜２００重量部程度、好ましくは１０〜１００重量部程度の範囲で使用される。
【００２９】
更に、インク受容層中には、顔料分散剤、増粘剤、架橋剤、流動性変性剤、消泡剤、抑泡剤、離型剤、発泡剤、浸透剤、着色染料、着色顔料、蛍光増白剤、防腐剤、防バイ剤、耐水化剤等を適宜添加することもできる。
【００３０】
インク受容層は、インク受容層用塗液をバーコーター、ブレードコーター、エアナイフコーター、グラビアコーター、ダイコーター、カーテンコーター等の塗工方式で支持体上の少なくとも片面に乾燥後の塗布量が２〜３０ｇ／ｍ２程度となるように塗布乾燥して形成される。因みに、塗布量が２ｇ／ｍ２より少ないと記録画質が低下し、また３０ｇ／ｍ２より多いと塗膜強度が低下する恐れがある。
【００３１】
インク受容層形成後、高光沢を付与する等の目的のために例えばスーパーカレンダー、グロスカレンダーなどで加圧下のロールニップ間を通して表面の平滑性を与えることも可能である。
【００３２】
また、インク受容層上に光沢発現層を設けてキャスト処理したり、あるいはインク受容層を直接キャスト処理することにより、さらに表面光沢度の高いインクジェット記録用シートとすることができる。キャスト処理の方法としては、ウェット法、ゲル化法およびリウェット法がある。ウェット法は、基紙上に塗工した光沢発現層が湿潤状態にあるうちに該光沢発現層を加熱された鏡面ドラム面に圧接して強光沢仕上げを行うものである。ゲル化法は、基紙上に塗工した光沢発現層が湿潤状態にあるうちにこの光沢発現層をゲル化剤浴に接触させ、ゲル化状態にした光沢発現層を加熱ドラム面に圧接して強光沢仕上げを行うものである。リウェット法は、湿潤状態の光沢発現層を一旦乾燥してから再度湿潤液に接触させた後、加熱ドラム面に圧接して強光沢仕上げを行うものである。
【００３３】
また、支持体の裏面に保護層を設けたり、支持体と記録層の間に中間層を設けることももちろん可能で、インクジェット記録用シート製造分野における各種の公知技術が付加し得るものである。
【００３４】
記録画像を形成するための水性インクとは、着色剤および液媒体、その他の添加剤からなる記録液体である。
着色剤としては直接染料、酸性染料、反応性染料等の各種水溶性染料が挙げられる。また、水性インクの液媒体としては、水単独、あるいは水および水溶性有機溶剤の併用がある。水溶性有機溶剤としては、例えばエチルアルコール、イソプロピルアルコール等の一価アルコール、エチレングリコール、ジエチレングリコール、ポリエチレングリコール、グリセリン等の多価アルコール、トリエチレングリコールモノメチルエーテル、トリエチリン、トリエチレングリコールモノメチルエーテル、トリエチレングリコールモノエチルエーテル等の多価アルコールの低級アルキルエーテル等が挙げられる。
さらに添加剤としては、例えばｐＨ調整剤、金属封鎖剤、防ばい剤、粘度調整剤、表面張力調整剤、界面活性剤、および防錆剤等が挙げられる。
【００３５】
【実施例】
以下に実施例を挙げて本発明をより具体的に説明するが、もちろんこれらに限定されるものではない。なお、例中の「部」および「％」は、特に断わらない限りそれぞれ重量部および重量％を示す。
実施例1
【００３６】
（３，３'−ジチオビス（２−アミノプロピオン酸）の分散液の調製）
３，３'−ジチオビス（２−アミノプロピオン酸）１００部、スルホン基変性ポリビニルアルコール（商品名：ゴーセランL−３２６６、日本合成化学(株)製）５部、少量の界面活性剤、消泡剤および水からなる固形分濃度２０％の組成物をサンドグラインダーで平均粒子径が、０．５μｍとなるまで粉砕し、分散液を得た。
【００３７】
（インク受容層用塗液の調製）
合成非晶質シリカ（商品名：ファインシールＸ６０、(株)トクヤマ製）１００部、ケイ素変性ポリビニルアルコール（商品名：Ｒ１１３０、(株)クラレ製）の１０％水溶液２５０部、ジアリルアミン塩酸塩・アクリルアミド共重合物（商品名：スミレーズレジン １００１、住友化学(株)製）の４０％水溶液７５部、３，３'−ジチオビス（２−アミノプロピオン酸）の２０％分散液 ５０部および少量の消泡剤、分散剤および水からなる固形分濃度１５％のインク受容層用塗液を得た。
【００３８】
（インクジェット記録用シートの作成）
６５ｇ／ｍ２の上質紙上にインク受容層用塗液を固形分で１２ｇ／ｍ２となるようにワイヤーバーにて塗布乾燥してインク受理層を設けた後、スーパーキャレンダー処理してインクジェット記録用シートを作成した。
【００３９】
実施例２〜５
実施例１において、３，３'−ジチオビス（２−アミノプロピオン酸）の代わりに、以下の化合物を用いた以外は、実施例１と同様にしてインクジェット記録用シートを作成した。
実施例２：３，３'−ジチオビス（２−アミノプロピオン酸）の二塩酸塩
実施例３：３，３'−チオビス（２−アミノプロピオン酸）
実施例４：３，３'−ジチオビス（２−アミノプロピオン酸メチル）
実施例５：３，３'−ジチオビス（２−N−アセチルアミノプロピオン酸）
【００４０】
実施例６
実施例１において、ジアリルアミン塩酸塩・アクリルアミド共重合物（商品名：スミレーズレジン １００１、住友化学(株)製）の代わりに、ポリジアリルジメチルアンモニウムクロライド（商品名：ユニセンスＣＰ−１０３、センカ(株)製）を用いた以外は、実施例１と同様にしてインクジェット記録用シートを作成した。
【００４１】
実施例７
（光沢発現層用塗液の調整）
ガラス転移点７５℃のスチレン−２−メチルヘキシルアクリレート共重合体とコロイダルシリカの複合体（共重合体とコロイダルシリカは、重量比で４０：６０）１００部、増粘・分散剤としてアルキルビニルエーテル・マレイン酸誘導体共重合体５部、離型剤としてレシチン３部よりなる固形分濃度３０％の光沢発現層用塗液を得た。
（インクジェット記録用シートの作成）
６５ｇ／ｍ２の上質紙上に実施例1のインク受容層用塗液を固形分で１２ｇ／ｍ２となるようにワイヤーバーにて塗布乾燥してインク受理層を設けた後、光沢発現層用塗液を塗工した後、ただちに表面温度が８５℃の鏡面ドラムに圧接し、乾燥後離型させ、光沢層を有する光沢タイプのインクジェット記録用シートを作成した。このときの光沢層の塗工量は固形分で８ｇ／ｍ２であった。
【００４２】
比較例１
実施例１において、３，３'−ジチオビス（２−アミノプロピオン酸）を用いなかった以外は、実施例１と同様にしてインクジェット記録用シートを作成した。
【００４３】
比較例２
実施例１において、３，３'−ジチオビス（２−アミノプロピオン酸）の代わりに、３，３'−チオジプロピオン酸ジラウリルを用いた以外は、実施例１と同様にしてインクジェット記録用シートを作成した。
【００４４】
比較例３
実施例１において、３，３'−ジチオビス（２−アミノプロピオン酸）の代わりに、２，６−ジ−ｔｅｒｔ−ブチル−ｐ−クレゾールを用いた以外は、実施例１と同様にしてインクジェット記録用シートを作成した。
【００４５】
比較例４
実施例７において、３，３'−ジチオビス（２−アミノプロピオン酸）を用いなかった以外は、実施例７と同様にしてインクジェット記録用シートを作成した。
【００４６】
実施例および比較例で得たインクジェット記録用シートについて、エプソンインクジェットプリンターＰＭ−８００Ｃを用いて、シアン、マゼンタ、イエロー混色によるミックスブラックおよびシアンインクのベタ印字およびＩＳＯ−４００の画像（「高精細カラーディジタル標準画像データＩＳＯ／ＪＩＳ−ＳＣＩＤ」、ｐ１３、画像名称：ポートレート、財団法人日本企画協会発行）を印字し、以下の評価を行い、結果を表１に示した。なお、ＰＭ−８００Ｃには、シアン染料としてフタロシアニン系染料が使用されている。
【００４７】
〔印字濃度〕
シアン、マゼンタ、イエロー混色によるミックスブラックおよびシアンインクのベタ印字部の濃度をマクベス濃度計（形式：ＲＤ−９１４、マクベス製）を用いて測定した。
【００４８】
〔画質〕
ＩＳＯ−４００の画像を目視で観察し、その画質を評価した。
（評価基準）
◎   ：非常に優れている
○   ：優れている
×   ：劣っている
【００４９】
〔耐オゾン性〕
長期保存性との相関の高い耐オゾン性を評価した。シアン、マゼンタ、イエロー混色によるミックスブラックおよびシアンインクのベタ印字およびＩＳＯ−４００の画像を、オゾン濃度１０ｐｐｍの容器に１２時間放置した。ベタ印字の場合には試験後のマクベス濃度を測定し、次の式により画像残存率を算出した。一方、画像の場合には目視により変色の度合いを観察し、評価した。
画像残存率（％）＝〔（処理後の濃度）／（処理前の濃度）〕×１００
（評価基準）
◎   ：変褪色がみられない
○   ：変褪色がややみられるものの、実用上問題なし
×   ：変褪色が著しく、実用上問題あり
【００５０】
【表１】
0004491987.tif 000006
【００５１】
【発明の効果】
表１から明らかなように、本発明のインクジェット記録用シートは、画像の印字濃度が高く、画質にも優れ、かつオゾンガスに暴露された場合でも画像の変褪色が非常に少なく、長期保存性に優れた記録用シートであった。